Электролит дл  полировани  титана и его сплавов
ELECTROLYTE FOR POLISHING TITANIUM AND ITS ALLOYS

Процесс полировани  рекомендуют проводить при температуре 20-.60°С, анодной плотности посто нного тока 50-65 А/дм и напр жении 12-18В в течение 5-7 мин. После полировани  изделие промывают сна- 5 чала в солодкой, а затем в теплой водопроводной воде. Экспериментальные данные, полученные при использовании предлагаемого элек- тролита, приведены в таблице.